(57)【特許請求の範囲】
【請求項１】
ラテックスフリータフテッドカーペット用の未加工カーペットであって、一次カーペットバッキング材及び当該一次カーペットバッキング材にタフトされたタフティング糸を含み、当該タフティング糸は、少なくとも７５重量％の第一の熱可塑性ポリマーを含み、該第一のポリマーは、第一の溶融温度を有し、該一次カーペットバッキング材は、少なくとも第一の繊維層を含み、ここで、該一次カーペットバッキング材は、該タフティング糸に含まれる第一のポリマーと同じポリマーファミリーの１種以上のより低い融点を有するポリマー少なくとも３０重量％で構成され、ここで、該一次カーペットバッキング材に含まれる該同じポリマーファミリーの１種以上のより低い融点を有するポリマーのそれぞれは、該第一の溶融温度と同じかまたは下廻る溶融温度を有し、ここで、該一次カーペットバッキング材は、１種以上のより高い融点を有するポリマーを含み、ここで、該一次カーペットバッキング材に含まれる１種以上のより高い融点を有するポリマーのそれぞれは、該第一の溶融温度よりも高い溶融温度を有し、かつ該一次カーペットバッキング材に含まれる１種以上のより高い融点を有するポリマーの少なくとも１種は、該タフティング糸に含まれる第一のポリマーとは異なるポリマーファミリーのものである、前記未加工カーペット。
【請求項２】
前記第一の熱可塑性ポリマーが、ポリアミド、ポリエステル又はポリオレフィンから選択される、請求項１に記載の未加工カーペット。
【請求項３】
前記１種以上のより高い融点を有するポリマーが、一次カーペットバッキング材に少なくとも２０重量％含まれている、請求項１に記載の未加工カーペット。
【請求項４】
前記一次カーペットバッキング材が、前記第一の繊維層に平行な平面で配向された、好ましくは直接隣接した第二の繊維層を含む、請求項１から３までのいずれか１項に記載の未加工カーペット。
【請求項５】
前記第一の繊維層と前記第二の繊維層とが互いに結合されて、一体型の一次カーペットバッキング材を形成している、請求項４に記載の未加工カーペット。
【請求項６】
前記１種以上のより高い融点を有するポリマーが、前記一次カーペットバッキング材に含まれる前記第二の繊維層に少なくとも含まれている、請求項４または５に記載の未加工カーペット。
【請求項７】
前記一次カーペットバッキング材に含まれる前記第一の繊維層が、繊維不織布層又は繊維織物層である、請求項１から６までのいずれか１項に記載の未加工カーペット。
【請求項８】
前記一次カーペットバッキング材に含まれる前記第二の繊維層が、繊維不織布層又は繊維織物層である、請求項４または５に記載の未加工カーペット。
【請求項９】
前記タフティング糸に含まれる前記第一の熱可塑性ポリマーが、ポリアミドであり、かつ前記一次カーペットバッキング材が、１種以上のより低い融点を有するポリアミドポリマー少なくとも３０重量％で構成される、請求項１から８までのいずれか１項に記載の未加工カーペット。
【請求項１０】
前記タフティング糸を構成する前記第一の熱可塑性ポリマーが、ポリアミド−６又はポリアミド−６，６であり、かつ前記一次カーペットバッキング材が、１種以上のより低い融点を有するポリアミド−６、ポリアミド−６，６、ポリアミド−６，１０、ポリアミド−６，１２及び／又はポリアミド−６とポリアミド−６，６とのコポリアミド少なくとも３０重量％で構成される、請求項１から９までのいずれか１項に記載の未加工カーペット。
【請求項１１】
前記タフティング糸に含まれる前記第一の熱可塑性ポリマーが、ポリエステルであり、かつ前記一次カーペットバッキング材が、１種以上のより低い融点を有するポリエステルポリマー少なくとも３０重量％で構成される、請求項１から８までのいずれか１項に記載の未加工カーペット。
【請求項１２】
前記タフティング糸に含まれる前記第一の熱可塑性ポリマーが、ポリオレフィンであり、かつ前記一次カーペットバッキング材が、１種以上のより低い融点を有するポリオレフィンポリマー少なくとも３０重量％で構成される、請求項１から８までのいずれか１項に記載の未加工カーペット。
【請求項１３】
前記タフティング糸を構成する前記第一の熱可塑性ポリマーが、ポリエチレン又はポリプロピレンである、請求項１から８までのいずれか１項に記載の未加工カーペット。
【請求項１４】
前記タフティング糸が、タフティング糸の全重量を基準として、２５重量％までの添加剤を含む、請求項１から１３までのいずれか１項に記載の未加工カーペット。
【請求項１５】
前記添加剤が、紡糸助剤、充填剤、難燃性材料、ＵＶ抑制剤、結晶化遅延剤／促進剤、可塑剤、熱安定剤、抗菌添加剤、帯電防止剤、着色剤又はそれらの任意の組合せからなる群から選択される添加剤である、請求項１４に記載の未加工カーペット。
【請求項１６】
一次カーペットバッキング材の第一の繊維不織布層に含まれる１種以上のより低い融点を有するポリマーが、１種類以上の単一成分繊維又は１種類以上の多成分繊維に含まれていても良い、請求項７から１５までのいずれか１項に記載の未加工カーペット。
【請求項１７】
一次カーペットバッキング材の第二の繊維不織布層に含まれる１種以上のより低い融点を有するポリマーが、１種類以上の単一成分繊維又は１種類以上の多成分繊維に含まれていても良い、請求項７から１６までのいずれか１項に記載の未加工カーペット。
【請求項１８】
第一の繊維不織布層に含まれる繊維の線密度が、１ｄｔｅｘから３０ｄｔｅｘの間にある、請求項７から１７までのいずれか１項に記載の未加工カーペット。
【請求項１９】
第二の繊維不織布層に含まれる繊維の線密度が、１ｄｔｅｘから３０ｄｔｅｘの間にある、請求項７から１７までのいずれか１項に記載の未加工カーペット。
【請求項２０】
一次カーペットバッキング材に含まれる第一の繊維層及び第二の繊維層が、３５ｇ／ｍ２〜１５０ｇ／ｍ２の範囲の等しい重量を有する、請求項４から１７までのいずれか１項に記載の未加工カーペット。
【請求項２１】
前記一次カーペットバッキング材が、１種以上のより低い融点を有するポリマー３０重量％から８０重量％からなる、請求項１から２０までのいずれか１項に記載の未加工カーペット。
【請求項２２】
前記一次カーペットバッキング材が、１種以上のより高い融点を有するポリマー２０重量％から７０重量％を含む、請求項１から２１までのいずれか１項に記載の未加工カーペット。
【発明の詳細な説明】
【技術分野】
【０００１】
本発明は、ラテックスフリータフテッドカーペット用の一次カーペットバッキング材(primary carpet backings)及び未加工カーペット(greige carpets)、特に、繊維層を含む一次カーペットバッキング材、及びかかる一次カーペットバッキング材を含む未加工カーペットに関する。
【０００２】
タフテッドカーペットを製造する方法には、一次カーペットバッキング材をタフティング機に提供するステップと、一次カーペットバッキング材を、一般的にマルチフィラメント糸であるタフティング糸でタフティングすることで、タフトを示す表側及びバックステッチが形成されている裏側を有する未加工カーペットを得るステップとが含まれる。タフトは、未加工若しくはタフテッドカーペットの表側でタフティング糸が見える部分である。バックステッチは、未加工カーペットの裏側でタフティイング糸が見える部分である。
【０００３】
一次カーペットバッキング材は、良好なタフト保持特性を示すべきである。一次カーペットバッキング材は、未加工カーペットにおける平らなカーペット面に対して本質的に同じ高さのタフトを得るためのタフティングの動的プロセス中にタフトを所定の位置で保持するために高いステッチ保持能力（ＳＨＣ）を有するべきである。一次カーペットバッキング材のステッチ保持能力は、タフトが形成されるタフティングプロセス中にタフトを所定の位置に設け、これらのタフトを、形成された直後に、続くタフトの形成中に所定の位置で保持する能力である。これにより、未加工カーペットの表面の外観及びタフティングプロセス中の未加工カーペットにおけるバックタグ(backtags)の形成が決定される。バックタグは、未加工カーペットにおける目の粗い若しくは不揃いのバックステッチであり、本質的には、もともと未加工カーペットの表面にあったものが、それから（部分的に）未加工カーペットの裏側にきたタフトである。一次カーペットバッキング材のステッチ保持能力は、後続の加工ステップ、例えば染色ステップ等を通じて、タフティング中に作り出された未加工カーペットの表面を維持するために十分高くあるべきである。
【０００４】
未加工カーペットにおいて新たに形成されたタフトは、一次カーペットバッキング材のステッチ保持能力（ＳＨＣ）によって所定の位置で保持される。ステッチ保持（ＳＨ）は、裏側から未加工カーペットのタフティング糸（のループ）を引き抜くのに要する力である。これにより、未加工カーペットにおける一次カーペットバッキング材とタフティング糸との相互作用の強さの程度が決定される。ステッチ保持は、タフティング糸が所定の位置に固定されるまで、タフティング後の後続加工ステップ、例えば、未加工カーペットのロールの幅出し及び／又は移送等において不良品が生じる可能性に影響する。これらの加工ステップのそれぞれは、例えば温度及び／又は適用された張力に関する厳しい条件下で実行されることがあり、これが、一次カーペットバッキング材のタフト保持特性に高い要求を課すことになる。
【０００５】
タフトを未加工カーペットに所定の位置で固定するために、一般的に、プレコートが、未加工カーペットの裏側に、一般的にラテックス溶液として又は発泡ラテックスとして塗布され、その後にプレコートは乾燥され、任意に硬化されて、タフトの底面間の結合、すなわち、一次カーペットバッキング材と接触するタフティング糸の部分と、一次カーペットバッキング材との間の接着が生じる。
【０００６】
タフトを所定の位置に固定した後、厚みのある層をタフテッドカーペットの裏側に適用することができ、及び／又は二次カーペットバッキング材を適用することができ、例えば、広幅のカーペット、カーペットタイル若しくはマットの形態のタフテッドカーペットが得られる。
【０００７】
ＩＳＯ  ４９１９に従ったタフト引き抜き力は、タフティング糸を所定の位置に固定した後、（完成した）タフテッドカーペットの表側から完全に１本のタフトを引き抜くのに要する最大の力である。タフト引き抜き力は、タフトの一端を挟み、カットパイルの場合には、例えば外科用ピンセットで挟み、又はループをひっかけ、そして引き抜きプロセス中に示される最大の力を記録することによって測定される。これらのタフトグリップは、引張試験装置の上部のつかみに取り付けられる。この装置は、カーペットの試験片を、それがタフト又はループを引き抜く方向に対して直角方向面内で水平となるように台板に留める手段を有する。
【０００８】
タフテッドカーペットのライフサイクルの終わりに、大量のタフテッドカーペットがごみ埋立地に廃棄処分される。タフテッドカーペットのリサイクルが望まれているが、プリコートされたタフテッドカーペットの問題は、このカーペットを容易にリサイクルすることができないことであり、その理由の１つは、プレコートの存在である。例えば、ポリアミド−６（ナイロン−６又はＰＡ６としても知られている）系生成物は、基本的には、ポリアミド−６生成物をモノマーに解重合させ、解重合生成物流を精製し、続けて精製した解重合生成物流を再生ナイロン−６に再重合させることによって化学的にリサイクルすることができる。技術的及び経済的な２つの理由のために、リサイクルされるべき材料のポリアミド−６含有量は、可能な限り高くあるべきである。
【０００９】
それゆえ、カーペット製造業者及び装置製造業者は、未加工カーペットのタフティング糸を所定の位置に固定するためのプレコート適用の代替案を検討している。
【００１０】
例えば、欧州特許出願公開第１５９８４７６号明細書(EP 1598476 A1)は、ラテックスフリータフテッドカーペットを製造する方法を開示しており、その際、未加工カーペットの裏側が、熱可塑性タフティング糸のバックステッチを溶融させる加熱ローラーの表面と接触させられ、それによって、タフティング糸の個々の繊維は、タフティング糸を一次カーペットバッキング材に定着させるために室温に冷却されると、互いに及び一次カーペットバッキング材に付着することになる。付加的に熱可塑性接着剤を未加工カーペットの裏側に塗布して、一次カーペットバッキング材へのタフティング糸の定着をさらに改善することができる。
【００１１】
国際公開第２０１２／０７６３４８号(WO 2012/076348 A2)は、プレコートを必要とせずにタフテッドカーペットを製造する方法を開示しており、その際、未加工カーペットは、加熱表面を有する本体に沿って相当する速度で供給され、ここで、未加工カーペットの裏側は、タフティング糸の個々の繊維が、互いに及び一次カーペットバッキング材に付着することになるように加熱表面に押し付けられて、タフティング糸が少なくとも部分的に溶融し、タフティング糸の溶融材料が広がる。
【００１２】
欧州特許出願公開第０５６８９１６号明細書(EP 0568916 A1)は、１種類の熱可塑性材料のみで作られたリサイクル可能なタフテッドファブリックを開示している。
【００１３】
ラテックスフリータフテッドカーペットを製造するための上述の方法において、既知の
一次カーペットバッキング材を使用することはできるが、上述の方法によって処理されたタフテッド一次カーペットバッキング材におけるタフト引き抜き力は、特に、過酷な負荷を受けたタフテッドカーペットの場合、依然として不十分なケースもあることが観察されている。それゆえ、欧州特許出願公開第１５９８４７６号明細書(EP 1598476 A1)の方法においては、タフティング糸を一次カーペットバッキング材にさらに定着させるために未加工カーペットが加熱ローラーの表面と接触させられる前に、熱可塑性接着剤を付加的に未加工カーペットの裏側に塗布することができる。
【００１４】
本発明の目的は、改善されたラテックスフリータフテッドカーペットを提供するために、未加工カーペットにおける改善された一次カーペットバッキング材を提供することである。
【００１５】
本発明の目的は、一次カーペットバッキング材及び該一次カーペットバッキング材にタフトされたタフティング糸を含み、当該タフティング糸は、本質的に、特にポリアミド、ポリエステル又はポリオレフィンから選択される第一の熱可塑性ポリマーから成り、該第一のポリマーは、第一の溶融温度を有し、該一次カーペットバッキング材は、少なくとも第一の繊維層を含み、ここで、該一次カーペットバッキング材は、該タフティング糸に含まれる第一のポリマーと同じポリマーファミリーの１種以上であってより低い融点を有するポリマー少なくとも３０重量％で構成され、ここで、該一次カーペットバッキング材に含まれる該同じポリマーファミリーの１種以上のより低い融点を有するポリマーのそれぞれは、該第一の溶融温度と同じかまたは下廻る溶融温度を有し、ここで、該一次カーペットバッキング材は、１種以上のより高い融点を有するポリマーを含み、ここで、該一次カーペットバッキング材に含まれる１種以上のより高い融点を有するポリマーのそれぞれは、該第一の融点よりも高い融点を有し、かつ該一次カーペットバッキング材に含まれる１種以上のより高い融点を有するポリマーの少なくとも１種は、該タフティング糸に含まれる第一のポリマーとは異なるポリマーファミリーのものである、ラテックスフリータフテッドカーペット用の未加工カーペットにより達成することができる。
【００１６】
ポリマーの溶融温度は、ＩＳＯ  １１３５７−３に従った示差走査熱量測定（ＤＳＣ）によって測定される。
【００１７】
タフティング糸に含まれる第一のポリマーと同じポリマーファミリーであって、かつ、一次カーペットバッキング材に含まれる１種以上のより低い融点を有するポリマーは、ラテックスフリータフテッドカーペットのタフティング糸のタフト引き抜き力を高めるために第一のポリマーに付着力を与える。
【００１８】
ラテックスフリータフテッドカーペットのタフティング糸は、本質的に第一の熱可塑性ポリマーから成るが、タフティング糸の全重量を基準として、２５重量％まで、好ましくは２０重量％まで、より好ましくは１５重量％まで、さらにより好ましくは１０重量％まで、最も好ましくは５重量％までの、一般的によく使用される添加剤、例えば紡糸助剤、充填剤、難燃性材料、ＵＶ抑制剤、結晶化遅延剤／促進剤、可塑剤、熱安定剤、抗菌添加剤、帯電防止剤、着色剤又はそれらの任意の組合せ等を含んでよい。ラテックスフリータフテッドカーペットのタフティング糸は、本質的に第一の熱可塑性ポリマーから成る第一の繊維タイプと、特に第二の熱可塑性ポリマーから成る第二の繊維タイプとを含んでもよいが、ただし、タフティング糸は、該タフティング糸の全重量を基準として、少なくとも７５重量％、好ましくは少なくとも８５重量％、より好ましくは少なくとも９０重量％が第一の熱可塑性ポリマーで構成されることから、タフティング糸は、本質的に第一の熱可塑性ポリマーから成る。
【００１９】
本明細書中で使用する「ポリマー」なる用語は、一般的に、ホモポリマー、コポリマー、例えばブロックコポリマー、グラフトコポリマー、ランダムコポリマー及び交互コポリマー、ターポリマー等、並びにそれらのブレンド及び／又は変性体を含むが、これらに限定されない。
【００２０】
本明細書中で使用する「ポリオレフィン」なる用語は、炭素と水素だけから成る大部分が飽和した一連の開鎖高分子炭化水素の任意のものを意味することを意図している。典型的なポリオレフィンには、ポリエチレン、例えば低密度ポリエチレン、高密度ポリエチレン若しくは線状低密度ポリエチレン、ポリプロピレン、ポリブチレン、ポリメチルペンテン、並びにエチレン、プロピレン、ブチレン、ペンテン及び／又はメチルペンテンモノマーの様々な組合せ等が含まれるが、これらに限定されない。
【００２１】
本明細書中で使用する「ポリエチレン」なる用語は、エチレンのホモポリマーだけでなく、繰返し単位の少なくとも８５％がエチレン単位であるコポリマーも包含することを意図している。
【００２２】
好ましくは、ラテックスフリータフテッドカーペットのタフティング糸における第一のポリマーとして含まれるポリエチレン及び／又は一次カーペットバッキング材におけるより低い融点を有するポリマーとして含まれるポリエチレンは、ポリエチレンホモポリマーである。
【００２３】
本明細書中で使用する「ポリプロピレン」なる用語は、プロピレンのホモポリマーだけでなく、繰返し単位の少なくとも８５％がプロピレン単位であるコポリマーも包含することを意図している。
【００２４】
好ましくは、ラテックスフリータフテッドカーペットのタフティング糸における第一のポリマーとして含まれるポリプロピレン及び／又は一次カーペットバッキング材におけるより低い融点を有するポリマーとして含まれるポリプロピレンは、ポリプロピレンホモポリマーである。
【００２５】
本明細書中で使用する「ポリエステル」なる用語は、繰返し単位の少なくとも８５％がカルボン酸とジヒドロキシアルコールとの縮合生成物であり、エステル単位の形成によって生じるポリマー結合を有するポリマーを包含することを意図している。これには、芳香族、脂肪族、飽和及び不飽和の酸とジアルコールとが含まれるが、これらに限定されない。また、本明細書中で使用する「ポリエステル」なる用語は、コポリマー、例えばブロックコポリマー、グラフトコポリマー、ランダムコポリマー及び交互コポリマー、それらのブレンド及び変性体も含む。好ましいポリエステルは、エチレングリコールとテレフタル酸の縮合生成物であるポリエチレンテレフタレート（ＰＥＴ）、ポリブチレンテレフタレート（ＰＢＴ）、ポリトリメチレンテレフタレート（ＰＴＴ）、ポリエチレンナフタレート（ＰＥＮ）及びポリ乳酸（ＰＬＡ）である。
【００２６】
好ましくは、ラテックスフリータフテッドカーペットのタフティング糸における第一のポリマーとして含まれるポリエステル及び／又は一次カーペットバッキング材におけるより低い融点を有するポリマーとして含まれるポリエステルは、ポリエステルホモポリマーである。
【００２７】
本明細書中で使用する「ポリアミド」なる用語は、繰返し単位の少なくとも８５％がアミノ基とカルボン酸又は酸塩化物基との縮合生成物であり、アミド単位の形成によって生じるポリマー結合を有するポリマーを包含することを意図している。また、本明細書中で使用する「ポリアミド」との用語は、コポリマー、例えばブロックコポリマー、グラフトコポリマー、ランダムコポリマー及び交互コポリマー、それらのブレンド及び変性体を含む。好ましいポリアミドは、ポリアミド−６（ＰＡ６）、ポリアミド−６，６（ＰＡ６，６）、ポリアミド−６，１０（ＰＡ６，１０）、ポリアミド−６，１２（ＰＡ６，１２）、ポリアミド−６，Ｔ（ＰＡ６，Ｔ）及びポリアミド−６とポリアミド−６，６とのコポリマーである。
【００２８】
好ましくは、ラテックスフリータフテッドカーペットのタフティング糸における第一のポリマーとして含まれるポリアミド及び／又は一次カーペットバッキング材におけるより低い融点を有するポリマーとして含まれるポリアミドは、ポリアミドホモポリマーである。
【００２９】
「同じポリマーファミリーのメンバー」との用語は、第一のポリマーに含まれるモノマー及び第二のポリマーに含まれるモノマーが、当業者に周知のように、同じタイプの化学結合によって結合されていることを意味するものと理解される。例えば、第一のポリマーにおいて２つのモノマーが、エステル単位、すなわちエステル結合によって結合されており、かつ第二のポリマーにおいて２つのモノマーが、エステル結合によって結合されている場合、第一のポリマーと第二のポリマーとは、ポリエステルポリマーファミリーのメンバーである。例えば、第一のポリマーにおいて２つのモノマーが、アミド単位、すなわちアミド結合によって結合されており、第二のポリマーにおいて２つのモノマーが、アミド結合によって結合されている場合、第一のポリマーと第二のポリマーとは、ポリアミドポリマーファミリーのメンバーである。
【００３０】
好ましくは、第一のポリマーにおけるモノマー間の化学結合の少なくとも５０％及び第二のポリマーにおけるモノマー間の化学結合の少なくとも５０％が同じ化学結合である。より好ましくは、第一のポリマーにおけるモノマー間の化学結合の少なくとも７５％及び第二のポリマーにおけるモノマー間の化学結合の少なくとも７５％が同じ化学結合である。より好ましくは、第一のポリマーにおけるモノマー間の化学結合の少なくとも９０％及び第二のポリマーにおけるモノマー間の化学結合の少なくとも９０％が同じ化学結合である。さらにより好ましくは、第一のポリマーにおけるモノマー間の化学結合の少なくとも９５％及び第二のポリマーにおけるモノマー間の化学結合の少なくとも９５％が同じ化学結合である。最も好ましくは、第一のポリマーにおけるモノマー間の化学結合の少なくとも９８％及び第二のポリマーにおけるモノマー間の化学結合の少なくとも９８％が同じ化学結合であり、これにより、より高いタフト引き抜き力がラテックスフリーカーペットにおいて得られる。
【００３１】
好ましくは、一次カーペットバッキング材に含まれる、より低い融点を有するポリマー、特にポリアミドポリマーを構成する種々のモノマー中の炭素原子の数は、最大で５、好ましくは最大で３、より好ましくは最大で２異なる。
【００３２】
好ましい実施形態では、一次カーペットバッキング材に含まれる１種以上のより低い融点を有するポリマーは、繊維の形態で含まれる。「繊維」との用語は、ステープルファイバー及びフィラメントの双方を指すと理解される。ステープルファイバーは、比較的短い、一般的に２〜２００ｍｍの範囲の特定の長さを有する繊維である。フィラメントは、２００ｍｍ超、好ましくは５００ｍｍ超、より好ましくは１０００ｍｍ超の長さを有する繊維である。フィラメントは、好ましくは、例えば、紡糸口金の紡糸孔を通るフィラメントの連続的な押出及び延伸によって形成される場合、実質的にはエンドレスであってよい。「繊維」との用語は、円形、三葉形、多葉形又は矩形を含む任意の横断面形状を有する繊維を包含するものと理解され、ここで、矩形は、幅と高さを示すものであって、幅は、高さよりも相当大きくてよいことから、この場合の繊維はテープである。好ましくは、テープの幅は、テープの高さよりも少なくとも１オーダー大きく、より好ましくは少なくとも２オーダー大きい。
【００３３】
好ましくは、１種以上のより低い融点を有するポリマーを含む繊維は、少なくとも第一の繊維層に含まれる。
【００３４】
好ましくは、タフティング機への一次カーペットバッキング材の供給は、未加工カーペットにおけるバックステッチが第一の繊維層と接触するように、一次カーペットバッキング材に含まれる第一の繊維層がタフティング針に面した状態で行う。
【００３５】
１つの実施形態では、１種以上のより低い融点を有するポリマーを含む繊維は、少なくとも第一の繊維層に含まれ、ここで、第一の繊維層は、繊維不織布層(nonwoven layer of fibers)である。一次カーペットバッキング材に含まれる第一の繊維不織布層は、基本的には、任意のタイプの不織布、例えば、周知のプロセス、例えばカーディングプロセス、湿式積層プロセス若しくはエアレイドプロセス、又はそれらの任意の組合せによって作り出されたステープルファイバー不織布等であってよい。第一の繊維不織布層は、フィラメントが紡糸口金から押出され、引き続きフィラメントのウェブとしてコンベアベルト上で積層され、引き続きウェブが結合（接着(bonding)とも）されて繊維不織布層が形成される周知のスパンボンド法によって、又はフィラメントが紡糸され、ボビンに、好ましくはマルチフィラメント糸の形態で巻き取られ、続けてフィラメント又はマルチフィラメント糸が巻き戻され、フィラメントがコンベアベルト上にフィラメントのウェブとして積層され、ウェブが結合されて繊維不織布層が形成される二段階プロセスによって作り出されたフィラメントから成る不織布であってもよい。
【００３６】
第一の繊維不織布層は、以下のものを含む任意の公知の結合技術(consolidation technology)、例えば、ステッチング、機械的ニードリング及び／若しくは流体ジェットによる流体力学的結合、特に水流絡合による機械的な結合、例えば、バインダー分散液若しくはバインダー溶液を繊維不織布層に塗布し、これを一般的には乾燥及び任意に硬化する化学的な結合、並びに／又は、例えばカレンダー接着、超音波接着及び／若しくは熱風接着による熱的な結合によって結合させることができる。
【００３７】
一次カーペットバッキング材の第一の繊維不織布層に含まれる１種以上のより低い融点を有するポリマーのそれぞれは、１種類以上の単一成分繊維に含まれていてよい。１種類以上の単一成分繊維のそれぞれは、本質的に、より低い融点を有するポリマーの１種から成るが、単一成分繊維の全重量を基準として、２５重量％まで、好ましくは２０重量％まで、より好ましくは１５重量％まで、さらにより好ましくは１０重量％まで、最も好ましくは５重量％までの、一般的によく使用される添加剤、例えば紡糸助剤、充填剤、難燃性材料、ＵＶ抑制剤、結晶化遅延剤／促進剤、可塑剤、熱安定剤、抗菌添加剤、帯電防止剤、着色剤又はそれらの任意の組合せ等を含んでよい。
【００３８】
第一の繊維不織布層に含まれる単一成分繊維は、円形、三葉形、多葉形又は矩形を含む任意の横断面形状を有していてよく、ここで、矩形は、幅と高さを示すものであって、幅は、高さよりも相当大きくてよいことから、この実施形態における繊維はテープである。好ましくは、テープの幅は、テープの高さよりも少なくとも１オーダー大きく、より好ましくは少なくとも２オーダー大きい。
【００３９】
一次カーペットバッキング材の第一の繊維不織布層に含まれる１種以上のより低い融点を有するポリマーのそれぞれは、１種類以上の多成分繊維、好ましくは２成分繊維に含まれていてよい。３つのタイプの２成分繊維（サイド・バイ・サイド型、芯鞘型及び海島型の２成分繊維）の間で基本的に区別がつけられる。
【００４０】
１つの実施形態では、２成分繊維を構成する２種のポリマーの融点は、少なくとも１０℃、好ましくは少なくとも２０℃異なる。別の実施形態では、融点は少なくとも５０℃異なる。かかる２成分繊維を含む第一の繊維不織布層は、より低い融点を有するポリマーの融点の範囲の温度に繊維ウェブを曝すことによって熱的な接着を行うことができる。好ましい実施形態では、第一の繊維不織布層は、主として芯鞘型の２成分繊維、好ましくはフィラメントで作られている。主として、繊維不織布層に含まれる繊維の少なくとも５０％、好ましくは少なくとも７５％、より好ましくは少なくとも９０％、さらにより好ましくは少なくとも９５％、最も好ましくは１００％が芯鞘型２成分繊維であることを意味するものと理解される。
【００４１】
好ましくは、芯／鞘型２成分繊維における芯／鞘比は、９５／５体積％から５／９５体積％の間にある。より好ましくは、芯／鞘比は、５０／５０体積％から９５／５体積％の間にある。
【００４２】
好ましくは、一次カーペットバッキング材の第一の繊維不織布層に含まれる多成分繊維の少なくとも１種の成分は、本質的に、より低い融点を有するポリマーの１種から成るが、多成分繊維の全重量を基準として、２５重量％まで、好ましくは２０重量％まで、より好ましくは１５重量％まで、さらにより好ましくは１０重量％まで、最も好ましくは５重量％までの、一般的によく使用される添加剤、例えば紡糸助剤、充填剤、難燃性材料、ＵＶ抑制剤、結晶化遅延剤／促進剤、可塑剤、熱安定剤、抗菌添加剤、帯電防止剤、着色剤又はそれらの任意の組合せ等を含んでよい。一次カーペットバッキング材に含まれる多成分繊維が２成分芯鞘型繊維である場合、好ましくは２成分芯鞘型繊維の鞘成分は、より低い融点を有するポリマーの１種から成る。一次カーペットバッキング材の第一の繊維不織布層に含まれる多成分繊維が２成分海島型繊維である場合、好ましくは２成分海島型繊維の海成分は、より低い融点を有するポリマーの１種から成る。
【００４３】
多成分繊維は、円形、三葉形、多葉形又は矩形を含む任意の横断面形状を有していてよく、ここで、矩形は、幅と高さを示すものであって、幅は、高さよりも相当大きくてよいことから、この実施形態における繊維はテープである。好ましくは、テープの幅は、テープの高さよりも少なくとも１オーダー大きく、より好ましくは少なくとも２オーダー大きい。
【００４４】
好ましくは、第一の繊維不織布層の繊維は、一次カーペットバッキング材、未加工カーペット及び／又はラテックスフリータフテッドカーペットに、より高い引張強度及び／又はより高い引裂強度を与えるためのフィラメントである。
【００４５】
第一の不織布層繊維に含まれる繊維の線密度は様々であってよいが、好ましくは、繊維の線密度は、少なくとも１ｄｔｅｘ、より好ましくは少なくとも２ｄｔｅｘ、より好ましくは少なくとも５ｄｔｅｘであり、一次カーペットバッキング材に適切な機械的特性を与える。ｄｔｅｘ単位は、長さ１００００ｍ当たりのグラム単位の繊維の重量として定義される。第一の不織布層繊維に含まれる繊維の線密度は、一次カーペットバッキング材における十分なステッチ保持能力のために第一の繊維不織布層において十分な表面被覆を与えるために、好ましくは、最大で３０ｄｔｅｘ、より好ましくは最大で２５ｄｔｅｘ以下、より好ましくは最大で２０ｄｔｅｘ、最も好ましくは１５ｄｔｅｘである。
【００４６】
１つの実施形態では、１種以上のより低い融点を有するポリマーを含む繊維は、少なくとも第一の繊維層に含まれ、ここで、第一の繊維層は繊維織物層である。第一の繊維層が繊維織物層であることは、ラテックスフリータフテッドカーペットにおけるタフト引き抜き力をさらに高めるために有利である。
【００４７】
第一の繊維織物層は、縦方向に延びる経糸と、横方向に延びる緯糸とを、当業者に周知の製織プロセスによって繊維織物層へと織り込んだものを含む。
【００４８】
第一の繊維織物層の織り構造は様々であってよいが、好ましくは、未加工カーペットのステッチ保持能力を高めるために、第一の織物層の緯糸は、本質的に、それらの隣接する緯糸と直接接触して配置されている。「本質的に、それらの隣接する緯糸と直接接触して配置」との用語は、選択された長さ（例えば、繊維織物層１ｍの選択された長さ）の繊維織物層へと織り込まれているすべての緯糸の幅の和が、繊維織物層の選択された長さにほぼ等しいことと定義される。好ましくは、すべての緯糸の幅の和は、繊維織物層の選択された長さの少なくとも９０％、繊維織物層の選択された長さの好ましくは少なくとも９５％、より好ましくは少なくとも９８％、好ましくは少なくとも９９％である。
【００４９】
第一の繊維織物層の緯糸を形成する繊維は、円形、三葉形、多葉形又は矩形を含む任意の横断面形状を有していてよく、ここで、矩形は、幅と高さを示すものであって、幅は、高さよりも相当大きくてよいことから、この実施形態における繊維はテープである。好ましくは、テープの幅は、テープの高さよりも少なくとも１オーダー大きく、より好ましくは少なくとも２オーダー大きい。
【００５０】
好ましくは、未加工カーペットにおけるステッチ保持能力及び／又はラテックスフリータフテッドカーペットにおけるタフト引き抜き力をさらに高めるために、第一の繊維織物層の緯糸の少なくとも５０％、より好ましくは少なくとも７５％、より好ましくは少なくとも９０％、さらにより好ましくは少なくとも９５％がテープである。１つの実施形態では、第一の繊維織物層の緯糸の１００％がテープである。
【００５１】
一次カーペットバッキング材の幅１ｍ当たりの第一の繊維織物層における経糸の量は、幅広く変動してよい。経糸の量は、経糸が第一の密着した繊維織物層に十分に固定されるように、並びに／又はタフティングプロセス及び／若しくは後続の加工ステップ、例えばバックステッチの溶融ステップ等において適用される張力が、一次カーペットバッキング材、未加工カーペット及び／若しくはラテックスフリータフテッドカーペットの過剰な伸びをもたらさないように選択することができる。
【００５２】
経糸は、円形、三葉形、多葉形又は矩形を含む任意の横断面形状を有してよい繊維を含んでよく、ここで、矩形は、幅と高さを示すものであって、幅は、高さよりも相当大きくてよいことから、この実施形態における繊維はテープである。好ましくは、テープの幅は、テープの高さよりも少なくとも１オーダー大きく、より好ましくは少なくとも２オーダー大きい。
【００５３】
第一の繊維織物層において経糸及び／又は緯糸として構成されるテープは、単一成分テープであってよい。単一成分テープは、本質的に、より低い融点を有するポリマーの１種から成るが、単一成分テープの全重量を基準として、２５重量％まで、好ましくは２０重量％まで、より好ましくは１５重量％まで、さらにより好ましくは１０重量％まで、最も好ましくは５重量％までの、別のポリマー及び／又は一般的によく使用される添加剤、例えば紡糸助剤、充填剤、難燃性材料、ＵＶ抑制剤、結晶化遅延剤／促進剤、可塑剤、熱安定剤、抗菌添加剤、帯電防止剤、着色剤若しくはそれらの任意の組合せ等を含んでよい。単一成分テープは、本質的に、ポリプロピレン又はポリエステル、特にポリエチレンテレフタレートから成っていてよい。
【００５４】
１つの実施形態では、第一の繊維織物層において経糸及び／又は緯糸として構成されるテープは、多成分テープ、特に多層状のテープであってよい。テープは、二層テープ又は三層テープであってよく、ここで、両方の外側層は、好ましくは、同じポリマーから成る。かかる多層テープは、共押出プロセスを含む周知のプロセスによって又は積層プロセスによって調製することができる。
【００５５】
１つの実施形態では、層状テープを構成する２種のポリマーの融点は、少なくとも１０℃、好ましくは少なくとも２０℃異なる。別の実施形態では、融点は少なくとも５０℃異なる。かかる層状テープを含む第一の繊維織物層は、より低い融点を有するポリマーの融点の範囲の温度に繊維織物層を曝すことによって熱的な接着を行うことができる。好ましい実施形態では、第一の繊維織物層は、主として、好ましくは２つ又は３つの層を含む層状テープで作られている。主として、繊維織物層に含まれるテープの少なくとも５０％、好ましくは少なくとも７５％、より好ましくは少なくとも９０％、さらにより好ましくは少なくとも９５％、最も好ましくは１００％が、好ましくは２つ又は３つの層を含む層状テープであることを意味するものと理解される。
【００５６】
好ましくは、一次カーペットバッキング材に含まれる層状テープの少なくとも１種の成分は、本質的に、より低い融点を有するポリマーの１種から成るが、多成分繊維の全重量を基準として、２５重量％まで、好ましくは２０重量％まで、より好ましくは１５重量％まで、さらにより好ましくは１０重量％まで、最も好ましくは５重量％までの、別のポリマー及び／又は一般的によく使用される添加剤、例えば紡糸助剤、充填剤、難燃性材料、ＵＶ抑制剤、結晶化遅延剤／促進剤、可塑剤、熱安定剤、抗菌添加剤、帯電防止剤、着色剤若しくはそれらの任意の組合せ等を含んでよい。一次カーペットバッキング材に含まれるテープが層状テープである場合、好ましくは、層状テープの少なくとも１つの外側層、又は両方の外側層は、より低い融点を有するポリマーの１種から成る。
【００５７】
一次カーペットバッキング材は、第一の繊維層に平行な平面で配向された、好ましくは直接隣接した第二の繊維層を含んでよい。
【００５８】
一次カーペットバッキング材に含まれる第一の繊維層及び第二の繊維層は、任意の適切な技術によって互いに結合することができ、一体型の一次カーペットバッキング材を形成することで一次カーペットバッキング材の取り扱いが容易となり、例えば、一次カーペットバッキング材をタフティング機に誘導することが容易となる。一次カーペットバッキング材に含まれる第一の繊維層及び第二の繊維層は、以下のものを含む任意の公知の技術、例えば、ステッチング、機械的ニードリング及び／若しくは流体ジェットによる流体力学的結合、特に水流絡合による機械的な結合技術、例えば、接着剤若しくはバインダー分散液若しくはバインダー溶液を第一の繊維層及び第二の繊維層に塗布する化学的な結合技術、並びに／又は、例えばカレンダー接着、超音波接着及び／若しくは熱風接着による熱的な処理によって結合させることができる。
【００５９】
あるいはまた、一次カーペットバッキング材に含まれる第一の繊維層及び第二の繊維層は、２つの別個の、平行な平面で配向された層としてタフティングプロセスに供給してよく、好ましくは、第二の繊維層は、第一の繊維層に直接隣接して配置されている。好ましくは、タフティングプロセスにおける張力は、一次カーペットバッキング材に含まれる第一の繊維層及び第二の繊維層に同時に適用される。繊維の２つの別個の層を互いに整列させたままにすることはより困難であるが、第一の繊維層と第二の繊維層とが２つの別個の層として供給されている一次カーペットバッキング材は、特に、一次カーペット基材の全重量が少なくとも１４０ｇ／ｍ２、又は少なくとも１６０ｇ／ｍ２、又は少なくとも２００ｇ／ｍ２である場合に、第一の繊維層と第二の繊維層とが互いに結合されている一体型の一次カーペットバッキング材と比べてよりタフトし易いことが観察されている。例えば、タフティング針を一次カーペットバッキング材に貫入するのに要する力は、互いに結合された第一の繊維層と第二の繊維層とを含む一体型の一次カーペットバッキング材と比べて、第一の繊維層と第二の繊維層とを２つの別個の繊維層として含む一次カーペットバッキング材では少ない。
【００６０】
好ましくは、タフティング機への一次カーペットバッキング材の供給は、未加工カーペットにおけるバックステッチが第一の繊維層と接触することになるように、一次カーペットバッキング材に含まれる第一の繊維層がタフティング針に面した状態で行う。
【００６１】
１つの実施形態では、一次カーペットバッキング材に含まれるより低い融点を有するポリマーの１種以上が、第二の繊維層、好ましくは第二の繊維層に含まれる繊維に含まれる。
【００６２】
一次カーペットバッキング材に含まれる第二の繊維層は、繊維不織布層であってよい。一次カーペットバッキング材に含まれる第二の繊維不織布層は、任意のタイプの不織布、例えば、周知のプロセス、例えばカーディングプロセス、湿式積層プロセス若しくはエアレイドプロセス、又はそれらの任意の組合せによって作り出されたステープルファイバー不織布等であってよい。第二の繊維不織布層は、フィラメントが紡糸口金から押出され、引き続きフィラメントのウェブとしてコンベアベルト上で積層され、引き続きウェブが結合（接着とも）されて繊維不織布層が形成される周知のスパンボンド法によって、又はフィラメントが紡糸され、ボビンに、好ましくはマルチフィラメント糸の形態で巻き取られ、続けてフィラメント又はマルチフィラメント糸が巻き戻され、フィラメントがコンベアベルト上にフィラメントのウェブとして積層され、ウェブが結合されて繊維不織布層が形成される二段階プロセスによって作り出されたフィラメントから成る不織布であってもよい。
【００６３】
第二の繊維不織布層は、以下のものを含む任意の公知の結合技術、例えば、ステッチング、機械的ニードリング及び／若しくは流体ジェットによる流体力学的結合、特に水流絡合による機械的な結合、例えば、バインダー分散液若しくはバインダー溶液を繊維不織布層に塗布し、これを一般的には乾燥及び任意に硬化する化学的な結合、並びに／又は、例えばカレンダー接着、超音波接着及び／若しくは熱風接着による熱的な結合によって結合させることができる。
【００６４】
一次カーペットバッキング材の第二の繊維不織布層に含まれる１種以上のより低い融点を有するポリマーのそれぞれは、１種類以上の単一成分繊維に含まれていてよい。１種類以上の単一成分繊維のそれぞれは、本質的に、より低い融点を有するポリマーの１種から成るが、単一成分繊維の全重量を基準として、２５重量％まで、好ましくは２０重量％まで、より好ましくは１５重量％まで、さらにより好ましくは１０重量％まで、最も好ましくは５重量％までの、一般的によく使用される添加剤、例えば紡糸助剤、充填剤、難燃性材料、ＵＶ抑制剤、結晶化遅延剤／促進剤、可塑剤、熱安定剤、抗菌添加剤、帯電防止剤、着色剤又はそれらの任意の組合せ等を含んでよい。
【００６５】
単一成分繊維は、円形、三葉形、多葉形又は矩形を含む任意の横断面形状を有していてよく、ここで、矩形は、幅と高さを示すものであって、幅は、高さよりも相当大きくてよいことから、この実施形態における繊維はテープである。好ましくは、テープの幅は、テープの高さよりも少なくとも１オーダー大きく、より好ましくは少なくとも２オーダー大きい。
【００６６】
一次カーペットバッキング材の第二の繊維不織布層に含まれる１種以上のより低い融点を有するポリマーのそれぞれは、１種類以上の多成分繊維、好ましくは２成分繊維に含まれていてよい。３つのタイプの２成分繊維（サイド・バイ・サイド型、芯鞘型及び海島型の２成分繊維）の間で基本的に区別がつけられる。
【００６７】
１つの実施形態では、２成分繊維を構成する２種のポリマーの融点は、少なくとも１０℃、好ましくは少なくとも２０℃異なる。別の実施形態では、融点は少なくとも５０℃異なる。かかる２成分繊維を含む第二の繊維不織布層は、より低い融点を有するポリマーの融点の範囲の温度に繊維ウェブを曝すことによって熱的な接着を行うことができる。好ましい実施形態では、第二の繊維不織布層は、主として芯鞘型の２成分繊維、好ましくはフィラメントで作られている。主として、第二の繊維不織布層に含まれる繊維の少なくとも５０％、好ましくは少なくとも７５％、より好ましくは少なくとも９０％、さらにより好ましくは少なくとも９５％、最も好ましくは１００％が芯鞘型２成分繊維であることを意味するものと理解される。
【００６８】
好ましくは、芯／鞘型２成分繊維における芯／鞘比は、９５／５体積％から５／９５体積％の間にある。より好ましくは、芯／鞘比は、５０／５０体積％から９５／５体積％の間にある。
【００６９】
好ましくは、一次カーペットバッキング材の第二の繊維不織布層に含まれる多成分繊維の少なくとも１種の成分は、本質的に、より低い融点を有するポリマーの１種から成るが、多成分繊維の全重量を基準として、２５重量％まで、好ましくは２０重量％まで、より好ましくは１５重量％まで、さらにより好ましくは１０重量％まで、最も好ましくは５重量％までの、一般的によく使用される添加剤、例えば紡糸助剤、充填剤、難燃性材料、ＵＶ抑制剤、結晶化遅延剤／促進剤、可塑剤、熱安定剤、抗菌添加剤、帯電防止剤、着色剤又はそれらの任意の組合せ等を含んでよい。一次カーペットバッキング材の第二の繊維不織布層に含まれる多成分繊維が２成分芯鞘型繊維である場合、好ましくは２成分芯鞘型繊維の鞘成分は、より低い融点を有するポリマーの１種から成る。一次カーペットバッキング材の第一の繊維不織布層に含まれる多成分繊維が２成分海島型繊維である場合、好ましくは２成分海島型繊維の海成分は、より低い融点を有するポリマーの１種から成る。
【００７０】
多成分繊維は、円形、三葉形、多葉形又は矩形を含む任意の横断面形状を有していてよく、ここで、矩形は、幅と高さを示すものであって、幅は、高さよりも相当大きくてよいことから、この実施形態における繊維はテープである。好ましくは、テープの幅は、テープの高さよりも少なくとも１オーダー大きく、より好ましくは少なくとも２オーダー大きい。
【００７１】
好ましくは、第二の繊維不織布層の繊維は、一次カーペットバッキング材、未加工カーペット及び／又はラテックスフリータフテッドカーペットに、より高い引張強度及び／又はより高い引裂強度を与えるためのフィラメントである。
【００７２】
第二の不織布層繊維に含まれる繊維の線密度は様々であってよいが、好ましくは、繊維の線密度は、少なくとも１ｄｔｅｘ、より好ましくは少なくとも２ｄｔｅｘ、より好ましくは少なくとも５ｄｔｅｘであり、一次カーペットバッキング材に適切な機械的特性を与える。ｄｔｅｘ単位は、長さ１００００ｍ当たりのグラム単位の繊維の重量として定義される。第二の不織布層繊維に含まれる繊維の線密度は、一次カーペットバッキング材における十分なステッチ保持能力のために第二の繊維不織布層において十分な表面被覆を与えるために、好ましくは、最大で３０ｄｔｅｘ、より好ましくは最大で２５ｄｔｅｘ以下、より好ましくは最大で２０ｄｔｅｘ、最も好ましくは１５ｄｔｅｘである。
【００７３】
一次カーペットバッキング材に含まれる第二の繊維層は、繊維織物層であってよい。第二の繊維層が繊維織物層であることは、一次カーペットバッキング材におけるステッチ保持能力及び／又はラテックスフリータフテッドカーペットにおけるタフト引き抜き力をさらに高めるために有利である。
【００７４】
１つの実施形態では、１種以上のより低い融点を有するポリマーを含む繊維は、少なくとも第二の繊維層に含まれ、ここで、第二の繊維層は、繊維織物層である。
【００７５】
第二の繊維織物層は、縦方向に延びる経糸と、横方向に延びる緯糸とを、当業者に周知の製織プロセスによって繊維織物層へと織り込んだものを含む。
【００７６】
第二の繊維織物層の織り構造は様々であってよいが、好ましくは、未加工カーペットのステッチ保持能力を高めるために、第二の織物層の緯糸は、本質的に、それらの隣接する緯糸と直接接触して配置されている。「本質的に、それらの隣接する緯糸と直接接触して配置」との用語は、選択された長さ（例えば、繊維織物層１ｍの選択された長さ）の繊維織物層へと織り込まれているすべての緯糸の幅の和が、繊維織物層の選択された長さにほぼ等しいことと定義される。好ましくは、すべての緯糸の幅の和は、繊維織物層の選択された長さの少なくとも９０％、繊維織物層の選択された長さの好ましくは少なくとも９５％、より好ましくは少なくとも９８％、好ましくは少なくとも９９％である。
【００７７】
第二の繊維織物層の緯糸を形成する繊維は、円形、三葉形、多葉形又は矩形を含む任意の横断面形状を有していてよく、ここで、矩形は、幅と高さを示すものであって、幅は、高さよりも相当大きくてよいことから、この実施形態における繊維はテープである。好ましくは、テープの幅は、テープの高さよりも少なくとも１オーダー大きく、より好ましくは少なくとも２オーダー大きい。
【００７８】
好ましくは、未加工カーペットにおけるステッチ保持能力及び／又はラテックスフリータフテッドカーペットにおけるタフト引き抜き力をさらに高めるために、第二の繊維織物層の緯糸の少なくとも５０％、より好ましくは少なくとも７５％、より好ましくは少なくとも９０％、さらにより好ましくは少なくとも９５％がテープである。１つの実施形態では、第二の繊維織物層の緯糸の１００％がテープである。
【００７９】
一次カーペットバッキング材の幅１ｍ当たりの第二の繊維織物層における経糸の量は、幅広く変動してよい。経糸の量は、経糸が第二の密着した繊維織物層に十分に固定されるように、並びに／又はタフティングプロセス及び／若しくは後続の加工ステップ、例えばバックステッチの溶融ステップ等において適用される張力が、一次カーペットバッキング材、未加工カーペット及び／若しくはラテックスフリータフテッドカーペットの過剰な伸びをもたらさないように選択することができる。
【００８０】
経糸は、円形、三葉形、多葉形又は矩形を含む任意の横断面形状を有してよい繊維を含んでよく、ここで、矩形は、幅と高さを示すものであって、幅は、高さよりも相当大きくてよいことから、この実施形態における繊維はテープである。好ましくは、テープの幅は、テープの高さよりも少なくとも１オーダー大きく、より好ましくは少なくとも２オーダー大きい。
【００８１】
第二の繊維織物層において経糸及び／又は緯糸として構成されるテープは、単一成分テープであってよい。単一成分テープは、本質的に、より低い融点を有するポリマーの１種から成るが、単一成分テープの全重量を基準として、２５重量％まで、好ましくは２０重量％まで、より好ましくは１５重量％まで、さらにより好ましくは１０重量％まで、最も好ましくは５重量％までの、別のポリマー及び／又は一般的によく使用される添加剤、例えば紡糸助剤、充填剤、難燃性材料、ＵＶ抑制剤、結晶化遅延剤／促進剤、可塑剤、熱安定剤、抗菌添加剤、帯電防止剤、着色剤若しくはそれらの任意の組合せ等を含んでよい。単一成分テープは、本質的に、ポリプロピレン又はポリエステル、特にポリエチレンテレフタレートから成っていてよい。
【００８２】
１つの実施形態では、第二の繊維織物層において経糸及び／又は緯糸として構成されるテープは、多成分テープ、特に多層状テープであってよい。テープは、二層テープ又は三層テープであってよく、ここで、両方の外側層は、好ましくは、同じポリマーから成る。かかる多層テープは、共押出プロセスを含む周知のプロセスによって又は積層プロセスによって調製することができる。
【００８３】
１つの実施形態では、層状テープを構成する２種のポリマーの融点は、少なくとも１０℃、好ましくは少なくとも２０℃異なる。別の実施形態では、融点は少なくとも５０℃異なる。かかる層状テープを含む第二の繊維織物層は、より低い融点を有するポリマーの融点の範囲の温度に繊維織物層を曝すことによって熱的な接着を行うことができる。好ましい実施形態では、第二の繊維織物層は、主として、好ましくは２つ又は３つの層を含む層状テープで作られている。主として、繊維織物層に含まれるテープの少なくとも５０％、好ましくは少なくとも７５％、より好ましくは少なくとも９０％、さらにより好ましくは少なくとも９５％、最も好ましくは１００％が、好ましくは２つ又は３つの層を含む層状テープであることを意味するものと理解される。
【００８４】
好ましくは、一次カーペットバッキング材の第二の織物層に含まれる層状テープの少なくとも１種の成分は、本質的に、より低い融点を有するポリマーの１種から成るが、多成分繊維の全重量を基準として、２５重量％まで、好ましくは２０重量％まで、より好ましくは１５重量％まで、さらにより好ましくは１０重量％まで、最も好ましくは５重量％までの、別のポリマー及び／又は一般的によく使用される添加剤、例えば紡糸助剤、充填剤、難燃性材料、ＵＶ抑制剤、結晶化遅延剤／促進剤、可塑剤、熱安定剤、抗菌添加剤、帯電防止剤、着色剤若しくはそれらの任意の組合せ等を含んでよい。一次カーペットバッキング材に含まれるテープが層状テープである場合、好ましくは、層状テープの少なくとも１つの外側層、又は両方の外側層は、より低い融点を有するポリマーの１種から成る。
【００８５】
１つの実施形態では、一次カーペットバッキング材に含まれる第一の繊維層及び第二の繊維層は、本質的に等しい重量を、好ましくは３５ｇ／ｍ２〜１５０ｇ／ｍ２の範囲、好ましくは４０ｇ／ｍ２〜１３５ｇ／ｍ２の範囲、より好ましくは５０ｇ／ｍ２〜１２５ｇ／ｍ２の範囲、より好ましくは６０ｇ／ｍ２〜１１０ｇ／ｍ２の範囲で有する。「本質的に等しい重量」との用語は、第一の繊維層の重量と第二の繊維層の重量との差が、最大で２０％、好ましくは最大で１０％、より好ましくは最大で５％であることを意味するものと理解される。
【００８６】
好ましくは、一次カーペットバッキング材は、第一のポリマーと同じポリマーファミリーの１種以上のより低い融点を有するポリマー少なくとも４０重量％、より好ましくは少なくとも５０重量％、最も好ましくは少なくとも６０重量％で構成される。
【００８７】
一次カーペットバッキング材に含まれる第一のポリマーと同じポリマーファミリーの１種以上のより低い融点を有するポリマーの全質量は、ラテックスフリータフテッドカーペットにおけるタフト引き抜き力をさらに改善するために、少なくとも２０ｇ／ｍ２、好ましくは少なくとも４０ｇ／ｍ２、好ましくは少なくとも６０ｇ／ｍ２、より好ましくは少なくとも８０ｇ／ｍ２、さらにより好ましくは少なくとも１００ｇ／ｍ２、最も好ましくは少なくとも１２０ｇ／ｍ２であってよい。
【００８８】
一次カーペットバッキング材は、１種以上のより高い融点を有するポリマーを含んでよく、ここで、一次カーペットバッキング材に含まれる１種以上のより高い融点を有するポリマーのそれぞれは、タフティング糸に含まれる第一のポリマーの第一の溶融温度よりも高い溶融温度を有する。一次カーペットバッキング材におけるより高い融点を有するポリマーは、改善された引張強度及び／又は寸法安定性をラテックスフリータフテッドカーペットに与える。好ましくは、一次カーペットバッキング材は、１種以上のより高い融点を有するポリマー少なくとも２０重量％、より好ましくは少なくとも２５重量％、より好ましくは少なくとも３０重量％で構成される。
【００８９】
１種以上のより高い融点を有するポリマーのそれぞれは、個々に、ラテックスフリータフテッドカーペットのリサイクル能を改善するためにタフティング糸に含まれる第一のポリマーと同じポリマーファミリーのものであってよく、又はタフティング糸に含まれる第一のポリマーとは異なるポリマーファミリーのものであってもよい。しかしながら、１種以上のより高い融点を有するポリマーのそれぞれは、一次カーペットバッキング材、未加工カーペット及び／若しくはラテックスフリータフテッドカーペットの特性、例えば、一次カーペットバッキング材、未加工カーペット及び／若しくはラテックスフリータフテッドカーペットの寸法安定性、一次カーペットバッキング材の可染性、及び／若しくは一次カーペットバッキング材のタフト性、例えば一次カーペットバッキング材の減少した針貫入抵抗等に関する特性、並びに／又は未加工カーペット及び／若しくはタフテッドカーペットの機械的特性、例えば破断強度及び／若しくは破断伸び等を最適化するためにタフティング糸に含まれる第一のポリマーとは異なるポリマーファミリーのものであってもよい。
【００９０】
一次カーペットバッキング材に含まれる１種以上のより高い融点を有するポリマーの少なくとも１種は、タフティング糸に含まれる第一のポリマーとは異なるポリマーファミリーのものである。好ましくは、一次カーペットバッキング材に含まれる１種以上のより高い融点を有するポリマーのそれぞれは、タフティング糸に含まれる第一のポリマーとは異なるポリマーファミリーのものである。
【００９１】
好ましくは、一次カーペットバッキング材は、タフティング糸に含まれる第一のポリマーの第一の溶融温度よりも高い溶融温度を有する１種以上のより高い融点を有するポリマー最大で６０重量％、より好ましくは最大で５０重量％、より好ましくは最大で４０重量％で構成される。
【００９２】
１つの実施形態では、一次カーペットバッキング材に含まれる１種以上のより高い融点を有するポリマーの全質量は、ラテックスフリータフテッドカーペットの引張強度及び／又は寸法安定性をさらに高めるために、少なくとも２０ｇ／ｍ２、好ましくは少なくとも４０ｇ／ｍ２、好ましくは少なくとも６０ｇ／ｍ２、より好ましくは少なくとも８０ｇ／ｍ２、さらにより好ましくは少なくとも１００ｇ／ｍ２、最も好ましくは少なくとも１２０ｇ／ｍ２である。
【００９３】
好ましい実施形態では、一次カーペットバッキング材に含まれる１種以上のより高い融点を有するポリマーは、一次カーペットバッキング材、未加工カーペット及び／又はラテックスフリータフテッドカーペットの引張強度及び／又は寸法安定性をさらに改善するために、繊維の形態で、より好ましくはフィラメントの形態で含まれる。１種以上のより高い融点を有するポリマーを含む繊維は、第一の繊維不織布層、第一の繊維織物層、第二の繊維不織布層及び／又は第二の繊維織物層に含まれていてよい。
【００９４】
一次カーペットバッキング材に含まれる１種以上のより高い融点を有するポリマーのそれぞれは、１種類以上の単一成分繊維に含まれていてよい。１種類以上の単一成分繊維のそれぞれは、本質的に、より高い融点を有するポリマーの１種から成るが、単一成分繊維の全重量を基準として、２５重量％まで、好ましくは２０重量％まで、より好ましくは１５重量％まで、さらにより好ましくは１０重量％まで、最も好ましくは５重量％までの、一般的によく使用される添加剤、例えば紡糸助剤、充填剤、難燃性材料、ＵＶ抑制剤、結晶化遅延剤／促進剤、可塑剤、熱安定剤、抗菌添加剤、帯電防止剤、着色剤又はそれらの任意の組合せ等を含んでよい。単一成分繊維は、円形、三葉形、多葉形又は矩形を含む任意の横断面形状を有していてよく、ここで、矩形は、幅と高さを示すものであって、幅は、高さよりも相当大きくてよいことから、この実施形態における繊維はテープである。好ましくは、テープの幅は、テープの高さよりも少なくとも１オーダー大きく、より好ましくは少なくとも２オーダー大きい。
【００９５】
一次カーペットバッキング材に含まれる１種以上のより高い融点を有するポリマーのそれぞれは、１種類以上の多成分繊維、好ましくは２成分繊維に含まれていてよい。３つのタイプの２成分繊維（サイド・バイ・サイド型、芯鞘型及び海島型の２成分繊維）の間で基本的に区別がつけられる。
【００９６】
１つの実施形態では、２成分繊維を構成する２種のポリマーの融点は、少なくとも１０℃、好ましくは少なくとも２０℃異なり、ここで、少なくとも１種の成分の溶融温度は、タフティング糸に含まれる第一のポリマーの第一の溶融温度以上である。１つの実施形態では、融点の差は、少なくとも５０℃である。かかる２成分繊維を含む第一の繊維層及び／又は第二の繊維層は、より低い融点を有するポリマーの融点の範囲の温度に繊維層を曝すことによって熱的な接着を行うことができる。好ましい実施形態では、第一の繊維層及び／又は第二の層は、主として芯鞘型の２成分繊維、好ましくはフィラメントで作られている。主として、繊維層に含まれる繊維の少なくとも５０％、好ましくは少なくとも７５％、より好ましくは少なくとも９０％、さらにより好ましくは少なくとも９５％、最も好ましくは１００％が芯鞘型２成分繊維であることを意味するものと理解される。
【００９７】
好ましくは、芯／鞘型２成分繊維における芯／鞘比は、９５／５体積％から５／９５体積％の間にある。より好ましくは、芯／鞘比は、５０／５０体積％から９５／５体積％の間にある。
【００９８】
好ましくは、一次カーペットバッキング材に含まれる多成分繊維の少なくとも１種の成分は、本質的に、より高い融点を有するポリマーの１種から成るが、多成分繊維の全重量を基準として、２５重量％まで、好ましくは２０重量％まで、より好ましくは１５重量％まで、さらにより好ましくは１０重量％まで、最も好ましくは５重量％までの、一般的によく使用される添加剤、例えば紡糸助剤、充填剤、難燃性材料、ＵＶ抑制剤、結晶化遅延剤／促進剤、可塑剤、熱安定剤、抗菌添加剤、帯電防止剤、着色剤又はそれらの任意の組合せ等を含んでよい。一次カーペットバッキング材に含まれる多成分繊維が２成分芯鞘型繊維である場合、好ましくは２成分芯鞘型繊維の芯成分は、より高い融点を有するポリマーの１種から成る。一次カーペットバッキング材に含まれる多成分繊維が２成分海島型繊維である場合、好ましくは２成分海島型繊維の島成分は、より高い融点を有するポリマーの１種から成る。
【００９９】
多成分繊維は、円形、三葉形、多葉形又は矩形を含む任意の横断面形状を有していてよく、ここで、矩形は、幅と高さを示すものであって、幅は、高さよりも相当大きくてよいことから、この実施形態における繊維はテープである。好ましくは、テープの幅は、テープの高さよりも少なくとも１オーダー大きく、より好ましくは少なくとも２オーダー大きい。
【０１００】
１種以上のより高い融点を有するポリマーを含む繊維は、第一の繊維層及び／又は第二の繊維層に含まれていてよい。好ましくは、１種以上のより高い融点を有するポリマーを含む繊維は、一次カーペットバッキング材に含まれる第一の繊維層が、タフティング糸に含まれる第一のポリマーと同じポリマーファミリーの１種以上のより低い融点を有するポリマーのみから構成されるように第二の繊維層に含まれている。
【０１０１】
一次カーペットバッキング材は、ラテックスフリータフテッドカーペットにおけるステッチ保持力をさらに改善するために、少なくとも７０ｇ／ｍ２、好ましくは少なくとも８０ｇ／ｍ２、好ましくは少なくとも１００ｇ／ｍ２、より好ましくは少なくとも１２０ｇ／ｍ２、さらにより好ましくは少なくとも１５０ｇ／ｍ２、最も好ましくは１７５ｇ／ｍ２の重量を有してよい。一次カーペットは、好ましくは、タフティング針を一次カーペットバッキング材に貫入するための力（針貫入抵抗）により、未加工カーペットにおけるタフティング糸の位置ズレにつながるタフティング針のブレが生じないように、最大で３００ｇ／ｍ２、好ましくは最大で２７０ｇ／ｍ２、より好ましくは最大で２５０ｇ／ｍ２、さらに好ましくは最大で２２０ｇ／ｍ２の重量を有する。
【０１０２】
一次バッキング材の厚さは様々であってよいが、好ましくは、ラテックスフリータフテッドカーペットにおけるタフト引き抜き力をさらに改善するために、ＤＩＮ／ＩＳＯ  ９０７３−２（１９９６年１０月）に従って測定して、少なくとも０．２ｍｍ、好ましくは少なくとも０．３ｍｍ、より好ましくは少なくとも０．５ｍｍである。好ましくは、一次バッキング材の厚さは、タフティング糸を一次カーペットバッキング材にタフティングすることを容易にするために、最大で３．０ｍｍ、好ましくは最大で２．０ｍｍ、より好ましくは最大で１．５ｍｍである。
【０１０３】
第一の繊維不織布層及び／又は第二の繊維不織布層に含まれる繊維の線密度は様々であってよいが、好ましくは、繊維の線密度は、少なくとも１ｄｔｅｘ、より好ましくは少なくとも２ｄｔｅｘ、より好ましくは少なくとも５ｄｔｅｘ、より好ましくは少なくとも７ｄｔｅｘである。好ましくは、繊維の線密度は、最大で２５ｄｔｅｘ、より好ましくは最大で２０ｄｔｅｘ、より好ましくは最大で１５ｄｔｅｘである。
【０１０４】
一次カーペットバッキング材は、１種以上の更なる材料層を含んでよく、ここで、該１種以上の更なる材料層のそれぞれは、好ましくは、例えば、一次カーペットバッキング、未加工カーペット及び／又はラテックスフリータフテッドカーペットの引張強度及び／又は寸法安定性をさらに改善するために、繊維不織布層、スクリム、グリッド又はフィルムから選択される。
【０１０５】
特定の実施形態では、ラテックスフリータフテッドカーペットのタフティング糸における第一の熱可塑性ポリマーは、ポリアミドポリマー、特にポリアミド−６又はポリアミド−６，６であり、かつ一次カーペットバッキング材は、１種以上のより低い融点を有するポリアミドポリマー、特にポリアミド−６及び／又はポリアミド−６とポリアミド−６，６とのコポリアミド少なくとも３０重量％、好ましくは少なくとも４０重量％、より好ましくは少なくとも５０重量％、最も好ましくは少なくとも６０重量％で構成される。好ましくは、一次カーペットバッキング材は、より高い融点を有するポリエステルポリマー、特にポリエチレンテレフタレート最大で７０重量％、好ましくは最大で６０重量％、より好ましくは最大で５０重量％、最も好ましくは最大で４０重量％で構成される。
【０１０６】
１つの実施形態では、一次カーペットバッキング材は、ポリエステルポリマー、特にポリエチレンテレフタレート（ＰＥＴ）４０重量％〜８０重量％、好ましくは５０重量％〜７５重量％、より好ましくは５５重量％〜６５重量％と、１種以上のポリアミドポリマー、特に、２０重量％〜６０重量％、好ましくは２５重量％〜５０重量％、より好ましくは３５重量％〜４５重量％とで構成される第一の繊維不織布層、並びにポリエステルポリマー、特にポリエチレンテレフタレート（ＰＥＴ）５０重量％〜９０重量％、好ましくは６０重量％〜８５重量％、より好ましくは７０重量％〜８０重量％と、１種以上のポリアミドポリマー、特にポリアミド−６（ＰＡ６）及び／又はポリアミド−６とポリアミド−６，６とのコポリアミド１０重量％〜５０重量％、好ましくは１５重量〜４０重量％、より好ましくは２０重量％〜３０重量％とで構成される第二の繊維不織布層を含む。
【０１０７】
１つの実施形態では、一次カーペットバッキング材は、１種以上のポリアミドポリマー、特にポリアミド−６（ＰＡ−６）及び／又はポリアミド−６とポリアミド−６，６とのコポリアミド少なくとも５０重量％、好ましくは少なくとも７５重量％、より好ましくは少なくとも８５重量％、より好ましくは少なくとも９５重量％、最も好ましくは１００重量％で構成される第一の繊維不織布層、並びにポリエステルポリマー、特にポリエチレンテレフタレート（ＰＥＴ）５０重量％〜９０重量％、好ましくは６０重量％〜８５重量％、より好ましくは７０重量％〜８０重量％と、１種以上のポリアミドポリマー、特にポリアミド−６（ＰＡ６）及び／又はポリアミド−６とポリアミド−６，６とのコポリアミド１０重量％〜５０重量％、好ましくは１５重量〜４０重量％、より好ましくは２０重量％〜３０重量％とで構成される第二の繊維不織布層を含む。
【０１０８】
特定の実施形態では、ラテックスフリータフテッドカーペットのタフティング糸における第一の熱可塑性ポリマーは、ポリエステルポリマー、特にポリエチレンテレフタレート、ポリブチレンテレフタレート、ポリトリメチレン又はポリ乳酸であり、かつ一次カーペットバッキング材は、１種以上のより低い融点を有するポリエステルポリマー、特にポリエチレンテレフタレート、ポリブチレンテレフタレート、ポリトリメチレン又はポリ乳酸及び／又はそれらのコポリマー少なくとも３０重量％、好ましくは少なくとも４０重量％、より好ましくは少なくとも５０重量％、最も好ましくは少なくとも６０重量％で構成される。
【０１０９】
特定の実施形態では、ラテックスフリータフテッドカーペットのタフティング糸における第一の熱可塑性ポリマーは、ポリオレフィンポリマー、特にポリエチレン又はポリプロピレンであり、かつ一次カーペットバッキング材は、１種以上のより低い融点を有するポリオレフィンポリマー、特にポリエチレン又はポリプロピレン及び／又はそれらのコポリマー少なくとも３０重量％、好ましくは少なくとも４０重量％、より好ましくは少なくとも５０重量％、最も好ましくは少なくとも６０重量％で構成される。
【０１１０】
本発明による一次カーペットバッキング材により、２５Ｎよりも高い、好ましくは３０Ｎよりも高いタフト引き抜き力を示すラテックスフリータフテッドカーペットを製造することが可能になる。
【０１１１】
また、本発明による一次カーペットバッキング材により、同じポリマーファミリーのポリマー、好ましくはポリエステルポリマー若しくはポリアミドポリマー、又はさらに単一種のポリマー、特にポリアミド−６の高い含有量を有するラテックスフリータフテッドカーペットの調製が可能になり、タフテッドカーペットのリサイクルが技術的かつ経済的に実現可能となる。
【０１１２】
実施例
実施例１
第一の繊維不織布層と第二の繊維不織布層とから成る一次カーペットバッキング材を調製した。
【０１１３】
第一の繊維不織布層と第二の繊維不織布層のどちらも、２成分芯鞘型フィラメントから形成されたものであり、これらを紡糸してボビンにマルチフィラメント糸の形態で巻き取り、続くステップではマルチフィラメント糸を巻き戻し、フィラメントをコンベヤベルト上にフィラメントのウェブとして積層し、第一の繊維不織布層又は第二の繊維不織布層を形成するためにエアスルー接着(through air bonding)によってウェブを熱的に結合した。
【０１１４】
第一の繊維不織布層の芯鞘型フィラメントの芯成分は、芯鞘型フィラメントの７６重量％を表し、２２０℃の溶融温度を有するポリアミド−６（ＰＡ６）から成り、かつ鞘成分は、芯鞘型フィラメントの２４重量％を表し、２００℃の溶融温度を有するポリアミド−６とポリアミド−６，６とのコポリアミドから成っていた。
【０１１５】
第二の繊維不織布層の芯鞘型フィラメントの芯成分は、芯鞘型フィラメントの７６重量％を表し、２５０℃の溶融温度を有するポリエチレンテレフタレート（ＰＥＴ）から成り、かつ鞘成分は、芯鞘型フィラメントの２４重量％を表し、２２０℃の溶融温度を有するポリアミド−６（ＰＡ６）から成っていた。
【０１１６】
第一の繊維不織布層は、１００ｇ／ｍ２の重量を有し、かつ第二の繊維不織布層は、１００ｇ／ｍ２の重量を有していた。
【０１１７】
一次カーペットバッキング材の第一の繊維不織布層及び第二の繊維不織布層のタフティング機への供給は、２つの別個の層として、未加工カーペットにおけるバックステッチが第一の繊維不織布層と接触することになるように、第一の繊維不織布層がタフティング針に面した状態で行う。タフティング糸は、本質的にポリアミド−６から成っていた。
【０１１８】
一次カーペットバッキング材のポリアミド−６の高い含有量は、欧州特許出願公開第１５９８４７６号明細書(EP1598476)又は国際公開第２０１２／０７６３４８号(WO2012/076348)に従った方法に従って一次カーペットバッキング材で調製した場合に、未加工カーペット及びラテックスフリータフテッドカーペットのリサイクル能を改善する。
【０１１９】
欧州特許出願公開第１５９８４７６号明細書及び国際公開第２０１２／０７６３４８号の教示に基づき、ＩＳＯ  ４９１９に従って、４０Ｎまでのタフト引き抜き力を示すラテックスフリーカーペットを調製することができた。
【０１２０】
実施例２
第一の繊維不織布層と第二の繊維不織布層とから成る一次カーペットバッキング材を調製した。
【０１２１】
第一の繊維不織布層と第二の繊維不織布層のどちらも、２成分芯鞘型フィラメントから形成されたものであり、これらを紡糸してボビンにマルチフィラメント糸の形態で巻き取り、続くステップではマルチフィラメント糸を巻き戻し、フィラメントをコンベヤベルト上にフィラメントのウェブとして積層し、第一の繊維不織布層又は第二の繊維不織布層を形成するためにエアスルー接着によってウェブを熱的に結合した。
【０１２２】
第一の繊維不織布層の芯鞘型フィラメントの芯成分は、芯鞘型フィラメントの６０重量％を表し、２５０℃の溶融温度を有するポリエチレンテレフタレート（ＰＥＴ）から成り、かつ鞘成分は、芯鞘型フィラメントの４０重量％を表し、２２０℃の溶融温度を有するポリアミド−６（ＰＡ６）から成っていた。
【０１２３】
第二の繊維不織布層の芯鞘型フィラメントの芯成分は、芯鞘型フィラメントの７６重量％を表し、２５０℃の溶融温度を有するポリエチレンテレフタレート（ＰＥＴ）から成り、かつ鞘成分は、芯鞘型フィラメントの２４重量％を表し、２２０℃の溶融温度を有するポリアミド−６（ＰＡ６）から成っていた。
【０１２４】
第一の繊維不織布層は、１００ｇ／ｍ２の重量を有し、かつ第二の繊維不織布層は、１００ｇ／ｍ２の重量を有していた。
【０１２５】
一次カーペットバッキング材の第一の繊維不織布層及び第二の繊維不織布層のタフティング機への供給は、２つの別個の層として、未加工カーペットにおけるバックステッチが第一の繊維不織布層と接触することになるように、第一の繊維不織布層がタフティング針に面した状態で行う。タフティング糸は、本質的にポリアミド−６から成っていた。
【０１２６】
一次カーペットバッキング材は、欧州特許出願公開第１５９８４７６号明細書又は国際公開第２０１２／０７６３４８号に従った方法に従って調製した場合に、未加工カーペット及びラテックスフリータフテッドカーペットのリサイクル能を改善する。
【０１２７】
欧州特許出願公開第１５９８４７６号明細書及び国際公開第２０１２／０７６３４８号の教示に基づき、ＩＳＯ  ４９１９に従って、３０Ｎまでのタフト引き抜き力を示すラテックスフリーカーペットを調製することができた。
【０１２８】
実施例３
第一の繊維不織布層と、第二の繊維不織布層と、第三の繊維不織布層と第四の繊維不織布層とから成る一次カーペットバッキング材を調製した。４つの繊維不織布層のそれぞれは、３５ｇ／ｍ２の重量を有していた。
【０１２９】
第一の繊維不織布層と第四の繊維不織布層のどちらも、５０／５０の重量比における２成分芯鞘型フィラメントの第一の種類と第二の種類の混合物から形成されたものであり、これらを紡糸してボビンにマルチフィラメント糸の形態で巻き取り、続くステップではマルチフィラメント糸を巻き戻し、フィラメントをコンベヤベルト上にフィラメントのウェブとして積層した。第二の繊維不織布層と第三の繊維不織布層のどちらも、完全に第一の種類の２成分芯鞘型フィラメントから形成されたものであり、これらを紡糸してボビンにマルチフィラメント糸の形態で巻き取り、続くステップではマルチフィラメント糸を巻き戻し、フィラメントをコンベヤベルト上にフィラメントのウェブとして積層した。４つすべての繊維不織布層を、エアスルー接着によって熱的に結合して一体型の一次カーペットバッキング材を形成した。
【０１３０】
第一及び第四の繊維不織布層の第一の種類の芯鞘型フィラメントの芯成分は、第一の種類の芯鞘型フィラメントの６０重量％を表し、２５０℃の溶融温度を有するポリエチレンテレフタレート（ＰＥＴ）から成り、かつ鞘成分は、第一の種類の芯鞘型フィラメントの４０重量％を表し、２２０℃の溶融温度を有するポリアミド−６（ＰＡ６）から成っていた。第一及び第四の繊維不織布層の第二の種類の芯鞘型フィラメントの芯成分は、第二の種類の芯鞘型フィラメントの７６重量％を表し、２２０℃の溶融温度を有するポリアミド−６（ＰＡ６）から成り、かつ鞘成分は、第二の種類の芯鞘型フィラメントの２４重量％を表し、２００℃の溶融温度を有するポリアミド−６とポリアミド−６，６とのコポリアミドから成っていた。
【０１３１】
一体型の一次カーペットバッキング材をタフティング機に供給した。タフティング糸は、本質的にポリアミド−６から成っていた。
【０１３２】
一次カーペットバッキング材は、欧州特許出願公開第１５９８４７６号明細書又は国際公開第２０１２／０７６３４８号に従った方法に従って調製した未加工カーペット及びラテックスフリータフテッドカーペットのリサイクル能を改善する。
【０１３３】
欧州特許出願公開第１５９８４７６号明細書及び国際公開第２０１２／０７６３４８号の教示に基づき、ＩＳＯ  ４９１９に従って、２７Ｎまでのタフト引き抜き力を示すラテックスフリーカーペットを調製することができた。
【０１３４】
比較例
第一の繊維不織布層から成る一次カーペットバッキング材を調製した。
【０１３５】
第一の繊維不織布層は、２成分芯鞘型フィラメントから形成されたものであり、これらを紡糸してボビンにマルチフィラメント糸の形態で巻き取り、続くステップではマルチフィラメント糸を巻き戻し、フィラメントをコンベヤベルト上にフィラメントのウェブとして積層し、第一の繊維不織布層を形成するためにエアスルー接着によってウェブを熱的に結合した。
【０１３６】
第一の繊維不織布層の芯鞘型フィラメントの芯成分は、芯鞘型フィラメントの７６重量％を表し、２５０℃の溶融温度を有するポリエチレンテレフタレート（ＰＥＴ）から成り、かつ鞘成分は、芯鞘型フィラメントの２４重量％を表し、２２０℃の溶融温度を有するポリアミド−６（ＰＡ６）から成っていた。第一の繊維不織布層は、１００ｇ／ｍ２の重量を有していた。
【０１３７】
一次カーペットバッキング材をタフティング機に供給した。タフティング糸は、本質的にポリアミド−６から成っていた。
【０１３８】
欧州特許出願公開第１５９８４７６号明細書及び国際公開第２０１２／０７６３４８号の教示に基づき、ＩＳＯ  ４９１９に従って、２５Ｎより低いタフト引き抜き力を示すラテックスフリーカーペットを調製することができた。